(57)【特許請求の範囲】
【請求項１】
一般式（１）で示される構造式の置換基を少なくとも一つ有する単量体とカルボキシ基を有する単量体との共重合体が３官能以上の架橋剤によって架橋されてなる架橋体を含み、
【化１】
0005820112.tif 000013
（ｍはそれぞれ０〜２の整数を示し、Ｒ1〜Ｒ5はそれぞれ、水素、スルホン酸基又はそれらの塩若しくはエステル化体の何れかであって、Ｒ1〜Ｒ5のうちの少なくとも一つは、スルホン酸基又はそれらの塩若しくはエステル化体である。）
上記一般式（１）で示される構造式の置換基を少なくとも一つ有する単量体が、ｐ−スチレンスルホン酸、ｍ−スチレンスルホン酸、ｏ−スチレンスルホン酸、ｐ−スチレンスルホン酸ナトリウム、ｍ−スチレンスルホン酸ナトリウム、ｏ−スチレンスルホン酸ナトリウム、ｐ−スチレンスルホン酸カルシウム、ｍ−スチレンスルホン酸カルシウム、ｏ−スチレンスルホン酸カルシウム、ｐ−スチレンスルホン酸アンモニウム、ｍ−スチレンスルホン酸アンモニウム、ｏ−スチレンスルホン酸アンモニウム、ｐ−スチレンスルホン酸エチル、ｍ−スチレンスルホン酸エチル、及びｏ−スチレンスルホン酸エチルよりなる群から選択される単量体であり、
上記カルボキシ基を有する単量体が、マレイン酸、ビニル安息香酸、アクリル酸、アクリル酸ダイマー、メタクリル酸、クロトン酸、イタコン酸、フマール酸、シトラコン酸、及びリシノール酸よりなる群から選択される単量体であり、且つ
上記架橋剤が、エポキシ化合物、グリシジル化合物、アジリジン化合物及びオキサゾリン化合物からなる群から選ばれた架橋剤であることを特徴とするインフルエンザウイルス感染阻止剤。
【請求項２】
架橋剤は、４個以上のエポキシ基を有するエポキシ化合物、３個以上のグリシジル基を有するグリシジル化合物、３個以上のアジリジニル基を有するアジリジン化合物及び１００個以上のオキサゾリン基を有するオキサゾリン化合物からなる群から選ばれた架橋剤であることを特徴とする請求項１に記載のインフルエンザウイルス感染阻止剤。
【請求項３】
請求項１又は２に記載のインフルエンザウイルス感染阻止剤を含有することを特徴とするインフルエンザウイルス感染阻止塗料。
【請求項４】
請求項３に記載のインフルエンザウイルス感染阻止塗料を用いて塗装されていることを特徴とするインフルエンザウイルス感染阻止製品。
【発明の詳細な説明】
【技術分野】
【０００１】
本発明は、インフルエンザウイルスを吸着することで、インフルエンザウイルスの感染力をなくし又は低下させることによって感染拡大を防止することができるインフルエンザウイルス感染阻止剤、これを用いたインフルエンザウイルス感染阻止塗料及びインフルエンザウイルス感染阻止製品に関する。
【背景技術】
【０００２】
近年、季節性インフルエンザウイルスの流行に加え、高病原性のトリインフルエンザウイルスが変異してヒト間で感染し、世界的な大流行が懸念されている。
【０００３】
又、致死率のきわめて高いサーズウイルスの再発生も懸念されており、病原性の高いＲＮＡウイルスへの不安感は高まる一方である。
【０００４】
これらの問題に対して、例えば、特許文献１には、ドロマイトを焼成して得られる抗ウイルス性を有する塗膜を形成するための抗ウイルス性塗料組成物及びこの抗ウイルス性塗料組成物からなる塗膜を有する塗装物が開示されている。
【０００５】
又、特許文献２には、壁面等に塗布することにより、光が無くても良好な抗ウイルス効果を発揮できる光触媒を含む塗料が開示されている。
【０００６】
一方、特許文献３には、脂肪族化合物を主鎖とする鎖状高分子の炭化水素を直接スルホン化したスルホン化重合物を有効成分として含有する抗ウイルス剤が、ＨＩＶによる細胞破壊の抑制、巨細胞形成抑制及び逆転写酵素の阻害活性を有することが開示されている。
【０００７】
しかしながら、特許文献１で開示されている方法では、ドロマイトを焼成して得られる抗ウイルス性分とカルシウム成分の含有量が塗料樹脂成分に対して４０質量％以上と多量でないと抗ウイルス性を発揮せず、その結果、抗ウイルス性塗料組成物から形成される塗膜は硬くなり、用途が限定されるという問題点を有する。
【０００８】
特許文献２で開示されている光触媒を含む塗料は、光が弱くても問題ないが、長時間に亘って光が当たらない用途には用いることができないという問題点がある。更に、特許文献３で開示されている抗エイズウイルス剤は、鎖状高分子のスルホン化度が高いほど抗エイズウイルス活性が高くなるとされているが、スルホン化度が高すぎると、耐水性が低下し、耐水性が必要な用途に用いることができないという問題点を有する。
【先行技術文献】
【特許文献】
【０００９】
【特許文献１】特開２００７−１０６８７６号公報
【特許文献２】特開２００８−５０５５９号公報
【特許文献３】特開平５−１３９９８１号公報
【発明の概要】
【発明が解決しようとする課題】
【００１０】
本発明は、インフルエンザウイルスを吸着することでインフルエンザウイルスの感染力をなくし又は低下させることによって感染拡大を防止することができる耐水性を有するインフルエンザウイルス感染阻止剤並びにこれを用いて得られたインフルエンザウイルス感染阻止塗料及びインフルエンザウイルス感染阻止製品を提供する。
【課題を解決するための手段】
【００１１】
本発明のインフルエンザウイルス感染阻止剤は、一般式（１）〜（３）で示される構造式の置換基を少なくとも一つ有する単量体とカルボキシ基を有する単量体との共重合体が３官能以上の架橋剤によって架橋されてなる架橋体を含むことを特徴とする。
【００１２】
【化２】
0005820112.tif 000002
（ｍ，ｎ及びｐはそれぞれ０〜２の整数を示し、Ｒ1〜Ｒ19はそれぞれ、水素、スルホン酸基又はそれらの塩若しくは誘導体の何れかであって、Ｒ1〜Ｒ5のうちの少なくとも一つは、スルホン酸基又はそれらの塩若しくは誘導体であり、Ｒ6〜Ｒ12のうちの少なくとも一つは、スルホン酸基又はそれらの塩若しくは誘導体であり、Ｒ13〜Ｒ19のうちの少なくとも一つは、スルホン酸基又はそれらの塩若しくは誘導体である。）
【００１３】
なお、インフルエンザウイルス感染阻止剤とは、インフルエンザウイルス感染阻止効果を有するものをいう。「インフルエンザウイルス感染阻止効果」とは、インフルエンザウイルスの細胞への感染力をなくし或いは低下させ又は感染しても細胞中で増殖できなくする効果をいう。このようなインフルエンザウイルスの感染性の有無を確認する方法としては、例えば、「医・薬科ウイルス学」（１９９０年４月初版発行）に記載されているようなプラック法や赤血球凝集価（ＨＡＵ）測定法などが挙げられる。
【００１４】
上記一般式（１）〜（３）中、ｍ，ｎ及びｐはそれぞれ０〜２の整数を示している。ｍ，ｎ及びｐは、３以上となると、インフルエンザウイルス感染阻止剤がインフルエンザウイルス感染阻止効果を喪失してしまうからである。
【００１５】
又、一般式（１）において、Ｒ1〜Ｒ5はそれぞれ、水素（−Ｈ）、スルホン酸基（−ＳＯ3Ｈ）又はその塩若しくは誘導体の何れかであるが、Ｒ1〜Ｒ5のうちの少なくとも一つは、スルホン酸基又はその塩若しくは誘導体であることが必要である。
【００１６】
同様に、一般式（２）において、Ｒ6〜Ｒ12はそれぞれ、水素（−Ｈ）、スルホン酸基（−ＳＯ3Ｈ）又はその塩若しくは誘導体の何れかであるが、Ｒ6〜Ｒ12のうちの少なくとも一つは、スルホン酸基又はその塩若しくは誘導体であることが必要である。
【００１７】
加えて、一般式（３）において、Ｒ13〜Ｒ19はそれぞれ、水素（−Ｈ）、スルホン酸基（−ＳＯ3Ｈ）又はその塩若しくは誘導体の何れかであるが、Ｒ13〜Ｒ19のうちの少なくとも一つは、スルホン酸基又はその塩若しくは誘導体であることが必要である。
【００１８】
これは、一般式（１）〜（３）のそれぞれにおいて、置換基としてスルホン酸基又はその塩若しくは誘導体を有していないと、インフルエンザウイルス感染阻止剤がインフルエンザウイルス感染阻止効果を発現しないからである。
【００１９】
スルホン酸基の塩としては、例えば、−ＳＯ3Ｎａ、（−ＳＯ3）2Ｃａ、−ＳＯ3−ＮＨ4+などが挙げられ、−ＳＯ3Ｎａが好ましい。又、スルホン酸基の誘導体としては、例えば、−ＳＯ3ＣＨ3、−ＳＯ3Ｃ2Ｈ5などのエステル化体が挙げられる。
【００２０】
そして、一般式（１）〜（３）において、スルホン酸基又はその塩若しくは誘導体の数は、多いと、インフルエンザウイルス感染阻止剤のインフルエンザウイルス感染阻止効果がなくなるので、１〜３が好ましく、１がより好ましい。
【００２１】
又、一般式（１）において、立体障害が少ないことから、Ｒ3が、スルホン酸基又はその塩若しくは誘導体であると共に、Ｒ1、Ｒ2、Ｒ4及びＲ5が水素であることが好ましい。
【００２２】
そして、インフルエンザウイルス感染阻止剤は、一般式（１）〜（３）で示される構造式の置換基を少なくとも一つ有する単量体とカルボキシ基を有する単量体との共重合体を架橋してなる架橋体を必須成分としている。
【００２３】
上記共重合体を構成している一般式（１）〜（３）で示される構造式の置換基を少なくとも一つ有する単量体としては、ｐ−スチレンスルホン酸、ｍ−スチレンスルホン酸、ｏ−スチレンスルホン酸、ｐ−スチレンスルホン酸ナトリウム、ｍ−スチレンスルホン酸ナトリウム、ｏ−スチレンスルホン酸ナトリウム、ｐ−スチレンスルホン酸カルシウム、ｍ−スチレンスルホン酸カルシウム、ｏ−スチレンスルホン酸カルシウム、ｐ−スチレンスルホン酸アンモニウム、ｍ−スチレンスルホン酸アンモニウム、ｏ−スチレンスルホン酸アンモニウム、ｐ−スチレンスルホン酸エチル、ｍ−スチレンスルホン酸エチル、ｏ−スチレンスルホン酸エチルが挙げられ、スチレンスルホン酸ナトリウムが好ましく、インフルエンザウイルスとの反応性において立体障害が少ないことから、ｐ−スチレンスルホン酸ナトリウムがより好ましい。
【００２４】
カルボキシ基を有する単量体としては、マレイン酸、ビニル安息香酸、アクリル酸、アクリル酸ダイマー、メタクリル酸、クロトン酸、イタコン酸、フマール酸、シトラコン酸、リシノール酸が挙げられ、マレイン酸、ビニル安息香酸が好ましく、マレイン酸、４−ビニル安息香酸がより好ましく、マレイン酸が特に好ましい。
【００２５】
インフルエンザウイルス感染阻止剤を構成している共重合体中において、共重合体を構成している一般式（１）〜（３）で示される構造式の置換基を少なくとも一つ有する単量体成分の含有量は、少ないと、インフルエンザウイルス感染阻止剤のインフルエンザウイルス感染阻止効果が低下することがあり、多いと、共重合体の架橋が不十分となってインフルエンザウイルス感染阻止剤の耐水性が低下することがあるので、２０〜９０重量％が好ましく、５０〜８０重量％がより好ましい。
【００２６】
インフルエンザウイルス感染阻止剤を構成しているカルボキシ基を有する単量体成分の含有量は、少ないと、共重合体の架橋が不十分となってインフルエンザウイルス感染阻止剤の耐水性が低下することがあり、多いと、インフルエンザウイルス感染阻止剤のインフルエンザウイルス感染阻止効果が低下することがあるので、１０〜８０重量％が好ましく、２０〜５０重量％がより好ましい。
【００２７】
共重合体の製造方法としては、特に限定されず、例えば、一般式（１）〜（３）で示される構造式の置換基を少なくとも一つ有する単量体と、カルボキシ基を有する単量体とをラジカル重合する方法が挙げられる。
【００２８】
共重合体中のスルホン酸基は、その全てが塩とされていなくてもよいが、塩とされたスルホン酸基の割合が低いと、インフルエンザウイルス感染阻止剤の酸性が強くなり、インフルエンザウイルス感染阻止剤を塗布する後述するインフルエンザウイルス対象物を破損する虞れがあるので、５０モル％以上が好ましく、７０〜１００モル％がより好ましく、８５〜１００モル％が特に好ましい。
【００２９】
なお、共重合体における塩とされたスルホン酸基の割合は、例えば、下記の要領で算出される。スチレンスルホン酸塩を含む単量体を共重合させて共重合体を製造した場合には、共重合に用いられた単量体の合計モル数を算出すると共に、スチレンスルホン酸塩のモル数を算出し、上記合計モル数に対するスチレンスルホン酸塩のモル数の百分率を算出すればよい。
【００３０】
又、共重合体のスルホン酸塩がナトリウム塩である場合、イオンクロマトグラフィなどを用いてナトリウム量を定量することによって、共重合体におけるナトリウム塩とされたスルホン酸基の割合を算出することができる。
【００３１】
インフルエンザウイルス感染阻止剤を構成している共重合体の架橋前の重量平均分子量は、低いと、インフルエンザウイルス感染阻止剤のインフルエンザウイルス感染阻止効果が低下することがあり、高いと、インフルエンザウイルス感染阻止剤の取扱性が低下することがあるので、５０００〜２００万が好ましく、５０００〜１００万がより好ましい。
【００３２】
なお、本発明において、共重合体の重量平均分子量は、サイズ排除クロマトグラフィーでポリエチレンオキシドを標準物質として測定したものをいう。共重合体の重量平均分子量は、例えば、下記の条件にて測定することができる。
カラム：（東ソー社製TSKgel GMPWXL 7．8mmI.D.×30cm 2本）
溶離液：（0.2M硫酸ナトリウム水溶液：アセトニトリル＝９：１）
流速：１ミリリットル／分
温度：４０℃
検出：ＵＶ（２１０ｎｍ）
標準ポリエチレンオキシド：（東ソー社製、SE-2,5,8,15,30,70,150の7種類を使用）
【００３３】
インフルエンザウイルス感染阻止剤を構成している共重合体がブロック共重合体である場合、一般式（１）〜（３）で示される構造式の置換基を少なくとも一つ有する単量体に由来するブロック部の重合度は、低いと、インフルエンザウイルス感染阻止剤がインフルエンザウイルス感染阻止効果を奏しないことがある一方、高いと、インフルエンザウイルス感染阻止剤の取扱性が低下することがあるので、５〜６０００が好ましい。
【００３４】
上記共重合体は架橋されて架橋体としてインフルエンザウイルス感染阻止剤に含まれている。上記共重合体は架橋剤を用いて架橋されて架橋体とされている。このように、共重合体は架橋されていることによって優れた耐水性が付与されており、架橋体の溶解度は１以下であることが好ましい。なお、架橋体の溶解度とは、２０℃で且つｐＨが５〜９である水１００ｇに対して溶解可能な架橋体のグラム数をいう。
【００３５】
上記架橋剤は３官能以上の架橋剤が用いられる。３官能以上の架橋剤とは、共重合体と反応して共重合体と共有結合を形成可能な官能基を３個以上有している架橋剤をいう。３官能以上の架橋剤としては、共重合体のスルホン酸基又はその塩若しくは誘導体の自由度が高く、得られるインフルエンザウイルス感染阻止剤のインフルエンザウイルス感染阻止効果が高いので、エポキシ化合物、アジリジン化合物、グリシジル化合物、オキサゾリン化合物が用いられ、インフルエンザウイルス感染阻止剤を細粒化するのに必要な硬度を得ることができるので、４個以上のエポキシ基を有するエポキシ化合物、３個以上のグリシジル基を有するグリシジル化合物、３個以上のアジリジニル基を有するアジリジン化合物、１００個以上のオキサゾリン基を有するオキサゾリン化合物がより好ましく、４〜１００個のエポキシ基を有するエポキシ化合物、３〜５０個のグリシジル基を有するグリシジル化合物、３〜１０個のアジリジニル基を有するアジリジン化合物、１００〜１０００個のオキサゾリン基を有するオキサゾリン化合物が特に好ましい。なお、架橋剤は、単独で用いられても２種以上が併用されてもよい。
【００３６】
エポキシ化合物としては、１分子中にエポキシ基を３個以上有する化合物であり、１分子中にエポキシ基を４個以上有するエポキシ化合物が好ましい。エポキシ化合物としては、ビスフェノールＡノボラック型エポキシ樹脂、ビスフェノールＦノボラック型エポキシ樹脂、ビスフェノールＳノボラック型エポキシ樹脂、ビフェニル骨格を有するビフェニル型のノボラックエポキシ樹脂、ナフタレン環含有ノボラックエポキシ樹脂、ジシクロペンタジエン骨格を有するジシクロペンタジエン型エポキシ樹脂、フェノールノボラック型エポキシ樹脂、クレゾールノボラック型エポキシ樹脂、トリフェニルメタン型エポキシ樹脂、ブロム含有エポキシ樹脂、脂肪族系エポキシ樹脂、トリグリシジルイソシアヌレートなどが挙げられ、ビスフェノールＡノボラック型エポキシ樹脂が好ましい。エポキシ化合物としては、反応性がよいという理由から、水溶性エポキシ化合物が好ましい。なお、非水溶性エポキシ化合物は汎用の乳化剤を用いて水中に分散させて用いることが好ましい。
【００３７】
グリシジル化合物としては、１分子中に一般式（４）に示すグリシジル基を３個以上有する化合物である。グリシジル化合物としては、例えば、グリセリンポリグリシジルエーテル、ジグリセリンポリグリシジルエーテル、ポリグリセリンポリグリシジルエーテル、トリメチロールプロパンポリグリシジルエーテル、ペンタエリストールポリグリシジルエーテル、ソルビトールポリグリシジルエーテル、エチレン−アクリル酸エステル−グリシジルメタクリレートの三元共重合体、スチレン−アクリル酸エステル−グリシジルメタクリレートの三元共重合体などが挙げられ、ポリグリセリンポリグリシジルエーテル、ソルビトールポリグリシジルエーテルが好ましい。なお、グリシジル化合物は、単独で用いられても二種以上が併用されてもよい。
【００３８】
【化３】
0005820112.tif 000003
【００３９】
アジリジン化合物は、１分子中に少なくとも一般式（５）に示すアジリジニル基又は置換アジリジニル基を３個以上有する化合物である。アジリジン化合物としては、例えば、２，２−ビスヒドロキシメチルブタノール−トリス［３−（１−アジリジニル）プロピオネート］、４，４−ビス（エチレンイミノカルボニルアミノ）ジフェニルメタン、Ｎ，Ｎ´−ヘキサメチレン−１，６−ビス（１−アジリジンカルボキシアミド）、トリメチロールプロパン−トリ−β−アジリジニルプロピオネート、ビスイソフタロイル−１−（２−メチルアジリジン）、トリ−１−アジリジニルホスフィンオキサイド、Ｎ，Ｎ´−ジフェニルメタン−４，４´−ビス（１−アジリジンカルボキシアミド）、Ｎ，Ｎ´−トルエン−２，４−ビス（１−アジリジンカルボキシアミド）、トリス−１−（２−メチルアジリジン）ホスフィン、トリメチロールプロパン−トリ−β−（２−メチルアジリジン）プロピオネートなどが挙げられ、２，２−ビスヒドロキシメチルブタノール−トリス［３−（１−アジリジニル）プロピオネート］が好ましい。なお、アジリジン化合物は、単独で用いられても二種以上が併用されてもよい。置換アジリジニル基は、アジリジニル基の何れかの水素が置換基で置換されている。置換基としては、例えば、メチル基、エチル基などのアルキル基が挙げられる。
【００４０】
【化４】
0005820112.tif 000004
【００４１】
オキサゾリン化合物は、１分子中に少なくとも一般式（６）に示すオキサゾリン基を３個以上有する化合物であり、１分子中に少なくとも一般式（６）に示すオキサゾリン基を１００個以上有する化合物が好ましい。オキサゾリン化合物としては下記に例示することができる。例えば、日本触媒社から商品名「エポクロスＫ−２０１０Ｅ」、「エポクロスＫ−２０２０Ｅ」及び「エポクロスＫ２０３０Ｅ」としてエマルジョンタイプのオキサゾリン化合物が市販されている。日本触媒社から商品名「エポクロスＷＳ−３００」、「エポクロスＷＳ−５００」及び「エポクロスＷＳ−７００」として水溶性タイプのオキサゾリン化合物が市販されている。日本触媒社から商品名「エポクロスＷＳ−３００」、「エポクロスＷＳ−５００」及び「エポクロスＷＳ−７００」で市販されているオキサゾリン化合物が好ましい。なお、オキサゾリン化合物は、単独で用いられても二種以上が併用されてもよい。
【００４２】
【化５】
0005820112.tif 000005
【００５３】
なお、インフルエンザウイルス感染阻止剤には、その物性を損なわない範囲内において、分散剤、乳化剤、酸化防止剤、紫外線吸収剤、移染防止剤などの製剤用補助剤、殺ダニ剤、殺菌剤、防黴剤、消臭剤などが含有されていてもよい。
【００５４】
移染防止剤としては、特に限定されず、例えば、塩化カルシウムなどの塩類、水溶性カチオン化合物、ポリビニルピロリドン、ポリビニルピリジンベタイン、ポリアミンＮ−オキシド重合体などが挙げられる。
【００５５】
上述のインフルエンザウイルス感染阻止剤を従来から用いられている塗料に添加することによってインフルエンザウイルス感染阻止塗料とすることができる。このインフルエンザウイルス感染阻止塗料から形成された塗膜は、優れたインフルエンザウイルス感染阻止効果を奏するインフルエンザウイルス感染阻止剤を含有していることから、インフルエンザウイルスが塗膜に接触することによって、インフルエンザウイルスの細胞への感染力をなくし或いは低下させ又は感染しても細胞中で増殖できなくし、人間への感染を効果的に抑制することができる。
【００５６】
そして、インフルエンザウイルス感染阻止剤は耐水性に優れているので、塗膜に水が接触した場合にあっても、インフルエンザウイルス感染阻止剤が水に溶け出して塗膜が有しているインフルエンザウイルス感染阻止効果が低減するようなことはなく、塗膜は長期間に亘って優れたインフルエンザウイルス感染阻止効果を持続する。
【００５７】
更に、インフルエンザウイルス感染阻止剤は、塗料から形成された塗膜を硬くしてしまうことはなく、塗料から形成された塗膜の物性を損なうことなく、塗膜にインフルエンザウイルス感染阻止効果を付与することができる。
【００５８】
上記塗料としては、従来公知の塗料が用いられ、例えば、油性塗料、セルロース塗料、合成樹脂塗料などが挙げられる。
【００５９】
油性塗料としては、例えば、ボイル油、顔料からなる調合ペイント、油ワニス、アルミニウム粉からなるアルミニウムペイントなどが挙げられる。セルロース塗料としては、硝化綿、合成樹脂、可塑剤、顔料からなるラッカーやハイソリッドラッカーなどが挙げられる。
【００６０】
合成樹脂塗料としては、例えば、溶剤系塗料、水系塗料、無溶剤系塗料などが挙げられる。溶剤系塗料としては、例えば、アルキド樹脂及び顔料を含有するアルキド樹脂塗料、アルキド樹脂、アミノ樹脂、硬化剤及び顔料を含有する酸硬化アミノアルキド樹脂塗料、不飽和ポリエステル樹脂、硬化剤及び触媒を含有するポリエステル樹脂塗料、エポキシ樹脂、硬化剤及び顔料を含有するエポキシ樹脂塗料、ビニルブチラール樹脂、リン酸及び錆止め顔料を含有するエッチングプライマー、塩化ビニル樹脂、可塑剤及び顔料を含有する塩化ビニル樹脂塗料、塩化ゴム、可塑剤及び顔料を含有する塩化ゴム塗料、ポリオール、イソシアネート及び顔料を含有するポリウレタン樹脂塗料、アクリルウレタン樹脂、可塑剤及び顔料を含有するアクリルウレタン樹脂塗料、シリコーンアクリル樹脂及び顔料を含有するアクリルシリコン樹脂塗料、フッ素樹脂、イソシアネート及び顔料を含有する常乾フッ素樹脂塗料などが挙げられる。
【００６１】
水系塗料としては、例えば、酢酸ビニル樹脂、可塑剤、乳化剤及び顔料を含有する酢酸ビニル系エマルジョン塗料、アクリル樹脂、可塑剤、乳化剤及び顔料を含有するアクリル系エマルジョン塗料、アクリルウレタン樹脂、可塑剤、乳化剤及び顔料を含有するアクリルウレタン系エマルジョン塗料、アクリルシリコン樹脂、可塑剤、乳化剤及び顔料を含有するアクリルシリコン系エマルジョン塗料、フッ素樹脂、可塑剤、乳化剤及び顔料を含有するフッ素樹脂系エマルジョン塗料、各種水溶性樹脂及び中和剤を含有する水溶性樹脂塗料、アクリル樹脂、可塑剤及び乳化剤を含有する水性ワニスなどが挙げられる。
【００６２】
無溶剤系塗料としては、例えば、エポキシ樹脂、アクリル樹脂、ポリエステル樹脂などを含有する粉体塗料、天然フェノールを含有する漆、天然フェノール、油溶性フェノール樹脂及び乾性油を含有するカシュー樹脂塗料などが挙げられる。
【００６３】
上述した塗料を硬化させる場合、塗料を硬化させる方法としては、塗料の種類に応じて適宜行えばよいが、塗料を加熱する方法、塗料に紫外線を照射する方法、塗料に、α線、β線、γ線、電子線などの電離性放射線を照射する方法などが挙げられる。
【００６４】
インフルエンザウイルス感染阻止塗料中におけるインフルエンザウイルス感染阻止剤の含有量は、少ないと、インフルエンザウイルス感染阻止塗料から形成された塗膜の有するインフルエンザウイルス感染阻止効果が不十分となることがあり、多いと、インフルエンザウイルス感染阻止塗料の塗工性が低下することがあるので、０.０１〜２０重量％が好ましく、０．１〜１０重量％がより好ましい。
【００６５】
インフルエンザウイルス感染阻止塗料中にインフルエンザウイルス感染阻止剤が溶解せずに分散している場合には、インフルエンザウイルス感染阻止剤の大きさは、大きいと、インフルエンザウイルス感染阻止塗料の塗工性が低下することがあるので、２００μｍ以下が好ましく、１００μｍ以下がより好ましい。なお、インフルエンザウイルス感染阻止塗料を自動車内装材用途に用いる場合には、インフルエンザウイルス感染阻止剤の大きさは３０μｍ以下が好ましい。なお、インフルエンザウイルス感染阻止剤の大きさは、粒度分布計によって測定された値をいう。
【００６６】
インフルエンザウイルス感染阻止塗料には、その物性を損なわない範囲内において、顔料、可塑性、硬化剤、増量剤、充填剤、老化防止剤、増粘剤、界面活性剤などの添加剤が含有されていてもよい。
【００６７】
インフルエンザウイルス感染阻止塗料の製造方法としては、インフルエンザウイルス感染阻止剤と塗料とを均一に混合できれば、特に限定されず、例えば、インフルエンザウイルス感染阻止剤と塗料とを分散装置に供給して均一に混合する方法などが挙げられる。なお、分散装置としては、例えば、ハイスピードミル、ボールミル、サンドミルなどが挙げられる。
【００６８】
そして、インフルエンザウイルス感染阻止塗料を、インフルエンザウイルスが存在し或いはインフルエンザウイルスが将来に存在する可能性のある対象物であって、この対象物に存在するインフルエンザウイルスが原因となって人間にインフルエンザウイルスが感染するのを防止したい対象物（以下、「インフルエンザウイルス対象物」という）に塗布し乾燥させて塗装することによってインフルエンザウイルス感染阻止製品とし、インフルエンザウイルス対象物に存在するインフルエンザウイルスが原因となって人間がウイルス感染するのを概ね阻止することができる。なお、インフルエンザウイルス感染阻止塗料は、単独で用いられても２種以上が併用されてもよい。
【００６９】
インフルエンザウイルス対象物としては、車、飛行機、船などの車両内用品及び車両内装材、キッチン用品、ベビー用品、建築内装材などが挙げられる。
【００７０】
建築内装材としては、特に限定されるものではなく、例えば、床材、壁紙、天井材、ドアノブ、スイッチ、スイッチカバーなどを挙げることができる。
【００７１】
車両内用品及び車両内装材としては、特に限定されるものではなく、例えば、シート、チャイルドシート、シートベルト、カーマット、シートカバー、ドア、天井材、フロアマット、ドアトリム、インパネ、コンソール、グローブボックス、吊り革、手すりなどが挙げられる。
【００７２】
インフルエンザウイルス対象物へのインフルエンザウイルス感染阻止塗料の塗布方法としては、特に限定されず、例えば、ローラー塗り、コテ塗り、スプレー塗り、刷毛塗り、ディップコート(浸漬)などが挙げられ、インフルエンザウイルス感染阻止塗料を乾燥させて得られる塗膜の表面形態も上記塗装方法の選択によって自由に変化させることができる。
【発明の効果】
【００７３】
本発明のインフルエンザウイルス感染阻止剤は、上述の如き構成を有しているので、優れた耐水性及びインフルエンザウイルス感染阻止効果を奏し、耐水性を必要とする用途にも好適に用いることができる。
【００７４】
更に、本発明のインフルエンザウイルス感染阻止剤は、そのインフルエンザウイルス感染阻止効果を発現するにあたって光の照射を必要としないので、光の当たらない用途にも好適に用いることができる。
【００７５】
そして、本発明のインフルエンザウイルス感染阻止塗料は、上記インフルエンザウイルス感染阻止剤を汎用の塗料に混合することによって容易に作製することができる。このインフルエンザウイルス感染阻止塗料から形成された塗膜は、インフルエンザウイルス感染阻止剤に由来する優れたインフルエンザウイルス感染阻止効果を奏し、インフルエンザウイルスが塗膜に接触することによって、インフルエンザウイルスの細胞への感染力をなくし或いは低下させ又は感染しても細胞中で増殖できなくし、人間への感染を効果的に抑制することができる。
【００７６】
そして、インフルエンザウイルス感染阻止剤は耐水性に優れているので、インフルエンザウイルス感染阻止塗料から形成された塗膜に水が接触した場合にあっても、インフルエンザウイルス感染阻止剤が水に溶け出して塗膜が有しているインフルエンザウイルス感染阻止効果が低減するようなことはなく、塗膜は長期間に亘って優れたインフルエンザウイルス感染阻止効果を奏する。
【００７７】
更に、インフルエンザウイルス感染阻止剤は、塗料から形成された塗膜を硬くしてしまうことはなく、塗料から形成された塗膜の物性を損なうことなく、塗膜にインフルエンザウイルス感染阻止効果を付与することができる。
【発明を実施するための最良の形態】
【００７８】
以下に実施例を挙げて本発明の態様を更に詳しく説明するが、本発明はこれら実施例にのみ限定されるものではない。
【００７９】
（実施例１）
スチレン−マレイン酸共重合体のベンゼン環のｐ位をスルホン化してなる化合物のスルホン酸ナトリウム塩（アクゾノ−ベル社製  商品名「ＶＥＲＳＡ−ＴＬ  ３」、スチレン成分：７５重量％、マレイン酸成分：２５重量％、スチレン成分のベンゼン環のスルホン化率：９９モル％以上、重量平均分子量（Ｍｗ）：２万、溶解度：３０以上）を脱イオン水に溶解させ、１規定（Ｎ）の塩酸でｐＨが１．０となるように調整しながら、スチレン−マレイン酸共重合体のベンゼン環のｐ位をスルホン化してなる化合物のスルホン酸ナトリウム塩の１０重量％の水溶液を得た。
【００８０】
撹拌機、冷却器及び温度計を配設した１リットルのセパラブルフラスコ内を窒素ガスで置換した後、上記スチレン−マレイン酸共重合体のベンゼン環のｐ位をスルホン化してなる化合物のスルホン酸ナトリウム塩の１０重量％の水溶液１５０重量部及び一般式（７）で示されるビスフェノールＡノボラック型固形エポキシ樹脂のエマルジョン（三菱化学社製  商品名「ＹＬ７５０５」、ビスフェノールＡノボラック型固形エポキシ樹脂の含有量：６０重量％）１０重量部をセパラブルフラスコ内に供給して１２０℃で２時間に亘って攪拌して、スチレン−マレイン酸共重合体のベンゼン環のｐ位をスルホン化してなる化合物のスルホン酸ナトリウム塩をビスフェノールＡノボラック型固形エポキシ樹脂を用いて架橋して架橋体を製造した。
【００８１】
【化６】
0005820112.tif 000006
但し、ｎは１〜２０の整数である。
【００８２】
セパラブルフラスコ内の水をエバポレーターを用いて回収、除去した後、架橋体を脱イオン水で遠心分離しながら洗浄し、架橋体からなるインフルエンザウイルス感染阻止剤を得た。なお、架橋体の溶解度は１以下であった。
【００８３】
インフルエンザウイルス感染阻止剤５重量部をエアゾール塗料（杵屋ケミカル社製  商品名「コスモカラー」）９５重量部に添加して均一に混合させてインフルエンザウイルス感染阻止塗料を得た。なお、エアゾール塗料は、アクリルウレタン樹脂、可塑剤及び顔料を含有する溶剤系の合成樹脂塗料であった。インフルエンザウイルス感染阻止剤は、エアゾール塗料中に溶解せずに分散しており、インフルエンザウイルス感染阻止剤の大きさは５０〜１００μｍであった。
【００８４】
得られたインフルエンザウイルス感染阻止塗料２０ｇをポリプロピレン板１ｍ2に均一に塗布して室温にて５時間に亘って乾燥させ、ポリプロピレン板から一辺が３．０ｃｍの平面正方形状の試験片を切り出した。
【００８５】
（実施例２）
ビスフェノールＡノボラック型固形エポキシ樹脂のエマルジョンの代わりに一般式（８）で示されるポリグリセリンポリグリシジルエーテル（阪本薬品工業社製  商品名「ＳＲ−４ＧＬ」）１５重量部を用いたこと以外は実施例１と同様にしてインフルエンザウイルス感染阻止剤、インフルエンザウイルス感染阻止塗料及び試験片を得た。なお、架橋体の溶解度は１以下であった。インフルエンザウイルス感染阻止剤は、エアゾール塗料中に溶解せずに分散しており、インフルエンザウイルス感染阻止剤の大きさは５０〜１００μｍであった。一般式（８）で示されるポリグリセリンポリグリシジルエーテルは、１分子中にグリシジル基を３〜６個有していた。
【００８６】
【化７】
0005820112.tif 000007
但し、Ｒはそれぞれ独立して水素又はグリシジル基である。ｎは２〜３の整数である。
【００８７】
（実施例３）
ビスフェノールＡノボラック型固形エポキシ樹脂のエマルジョンの代わりに式（９）で示されるソルビトールポリグリシジルエーテル（ナガセケムテックス社製  商品名「デナコールＥＸ−６１４Ｂ」）１５重量部を用いたこと以外は実施例１と同様にしてインフルエンザウイルス感染阻止剤、インフルエンザウイルス感染阻止塗料及び試験片を得た。なお、架橋体の溶解度は１以下であった。インフルエンザウイルス感染阻止剤は、エアゾール塗料中に溶解せずに分散しており、インフルエンザウイルス感染阻止剤の大きさは５０〜１００μｍであった。
【００８８】
【化８】
0005820112.tif 000008
【００８９】
（実施例４）
ビスフェノールＡノボラック型固形エポキシ樹脂のエマルジョンの代わりに式（１０）で示される２，２−ビスヒドロキシメチルブタノール−トリス［３−（１−アジリジニル）プロピオネート］（日本触媒社製  商品名「ケミタイトＰＺ−３３」）１５重量部を用いたこと以外は実施例１と同様にしてインフルエンザウイルス感染阻止剤、インフルエンザウイルス感染阻止塗料及び試験片を得た。なお、架橋体の溶解度は１以下であった。インフルエンザウイルス感染阻止剤は、エアゾール塗料中に溶解せずに分散しており、インフルエンザウイルス感染阻止剤の大きさは５０〜１００μｍであった。
【００９０】
【化９】
0005820112.tif 000009
【００９１】
（実施例５）
ビスフェノールＡノボラック型固形エポキシ樹脂のエマルジョンの代わりに式（１１）で示されるオキサゾリン化合物（日本触媒社製  商品名「エポクロスＷＳ−７００」、重量平均分子量：４万）５重量部を用いたこと以外は実施例１と同様にしてインフルエンザウイルス感染阻止剤、インフルエンザウイルス感染阻止塗料及び試験片を得た。なお、架橋体の溶解度は１以下であった。なお、オキサゾリン化合物は、アクリル系ポリマーからなる主鎖に一般式（６）で示されるオキサゾリン基を約１８０個有する化合物であった。インフルエンザウイルス感染阻止剤は、エアゾール塗料中に溶解せずに分散しており、インフルエンザウイルス感染阻止剤の大きさは５０〜１００μｍであった。
【００９２】
【化１０】
0005820112.tif 000010
【００９３】
（実施例６）
スチレン−マレイン酸共重合体のベンゼン環のｐ位をスルホン化してなる化合物のスルホン酸ナトリウム塩として、アクゾノ−ベル社から商品名「ＶＥＲＳＡ−Ｄ７２」にて市販されているスチレン−マレイン酸共重合体のベンゼン環のｐ位をスルホン化してなる化合物のスルホン酸ナトリウム塩（スチレン成分：５０重量％、マレイン酸成分：５０重量％、スチレン成分のベンゼン環のスルホン化率：９９モル％以上、重量平均分子量（Ｍｗ）：２万、溶解度：３０以上）を用いたこと以外は実施例１と同様にしてインフルエンザウイルス感染阻止剤、インフルエンザウイルス感染阻止塗料及び試験片を得た。なお、架橋体の溶解度は１以下であった。インフルエンザウイルス感染阻止剤は、エアゾール塗料中に溶解せずに分散しており、インフルエンザウイルス感染阻止剤の大きさは５０〜１００μｍであった。
【００９４】
（比較例１）
実施例１と同様の要領で作製したスチレン−マレイン酸共重合体のベンゼン環のｐ位をスルホン化してなる化合物のスルホン酸ナトリウム塩の１０重量％の水溶液１４０重量部及びビスフェノールＡ型液状エポキシ樹脂（三菱化学社製  商品名「ＹＬ７６６８」、ビスフェノールＡ型液状エポキシ樹脂の含有量：７０重量％）１０重量部をセパラブルフラスコ内に供給したこと以外は実施例１と同様にしてインフルエンザウイルス感染阻止剤を作成したが、溶解度が１以下の架橋体を得ることはできなかった。
【００９５】
（比較例２）
実施例１と同様の要領で作製したスチレン−マレイン酸共重合体のベンゼン環のｐ位をスルホン化してなる化合物のスルホン酸ナトリウム塩の１０重量％の水溶液１３４重量部及びビスフェノールＡ型半固形エポキシ樹脂（三菱化学社製  商品名「Ｗ３４３５Ｒ６７」、ビスフェノールＡ型半固形エポキシ樹脂の含有量：６７重量％）１０重量部をセパラブルフラスコ内に供給したこと以外は実施例１と同様にしてインフルエンザウイルス感染阻止剤を作成したが、溶解度が１以下の架橋体を得ることはできなかった。
【００９６】
（比較例３）
ビスフェノールＡノボラック型固形エポキシ樹脂のエマルジョンの代わりにエチレングリコールジグリシジルエーテル(共栄社化学社製  商品名「エポライト１００Ｅ」）１０重量部を用いたこと以外は実施例１と同様にしてインフルエンザウイルス感染阻止剤を作成したが、溶解度が１以下の架橋体を得ることはできなかった。
【００９７】
（比較例４）
ビスフェノールＡノボラック型固形エポキシ樹脂のエマルジョンの代わりに一般式（１２）に示されるポリエチレングリコールジグリシジルエーテル(共栄社化学社製  商品名「エポライト４００Ｅ」、重量平均分子量：４００）１０重量部を用いたこと以外は実施例１と同様にしてインフルエンザウイルス感染阻止剤を作成したが、溶解度が１以下の架橋体を得ることはできなかった。
【００９８】
【化１１】
0005820112.tif 000011
但し、ｎは７〜１１の整数である。
【００９９】
（比較例５）
エアゾール塗料（杵屋ケミカル社製  商品名「コスモカラー」）２０ｇをポリプロピレン板１ｍ2に均一に塗布して室温にて５時間に亘って乾燥させ、ポリプロピレン板から一辺が３．０ｃｍの平面正方形状の試験片を切り出した。
【０１００】
実施例及び比較例にて得られた試験片について、インフルエンザウイルス感染阻止性を下記の要領で評価し、その結果を表１に示した。
【０１０１】
（インフルエンザウイルス感染阻止性）
１）ウイルス液の調整
１０ｃｍＤｉｓｈに培養したＭＤＢＫ細胞にインフルエンザウイルスを接種し、３７℃で１時間に亘って培養後に、培養上清（未感作ウイルス含む）を除去した。上清を除いた１０ｃｍＤｉｓｈに新たにＤＭＥＭ培地を加え、３７℃で４日間培養後に、培養上清を採取し、８００ｒｐｍの回転速度で５分間に亘って遠心分離した。遠心分離後の上清をウイルス液として使用した。
【０１０２】
２）試験方法
ＤＭＥＭ培地で２０倍希釈したウイルス液を実施例及び比較例で得られた試験片に０．１ミリリットル滴下し、試験片を３分間に亘って室温で静置した。しかる後、試験片上のウイルス液を回収し、ＤＭＥＭ培地と混合して、１０倍、１００倍、１０００倍、１００００倍希釈し、９６穴マイクロプレートに撒いたＭＤＢＫ細胞に０．１ミリリットルずつ接種し、３７℃で１時間に亘って培養した。培養後、培養上清（未感作ウイルス含む）を除去し、ＤＭＥＭ培地を加え、３７℃で４日間に亘って培養した。培養上清を除去後、水溶性テトラゾリウム塩（同仁化学研究所社製  商品名「ＷＳＴ−８」）５重量％含むＤＭＥＭ培地を添加し、３７℃で３時間に亘って培養した。プレートリーダーにて４５０ｎｍの吸光度を測定し、生存細胞の割合から５０％の細胞がウイルスに感染するウイルス量（ＴＣＩＤ５０：Ｔｉｓｓｕｅ  Ｃｕｌｔｕｒｅ  Ｉｎｆｅｃｔｉｏｕｓ  Ｄｏｓｅ  ５０）を算出し、ウイルスの低減率を求めた。上述の要領を各実施例及び比較例で作製した８個の試験片のそれぞれについて行い、各試験片のウイルスの低減率の相加平均値を「ウイルスの低減率」として採用した。
【０１０３】
【表１】
0005820112.tif 000012
【産業上の利用可能性】
【０１０４】
本発明のインフルエンザウイルス感染阻止剤は、インフルエンザウイルス感染阻止効果を付与したいインフルエンザウイルス対象物の表面に付着させてインフルエンザウイルス感染阻止製品とするための用途に用いることができる。